Japanese)本発明の課題は、紫外線励起による長残光特性に優れ、且つ、青色光励起による長残光特性に優れた蛍光体及びその製造方法を提供することである。Mg、Ca、Sr、La、Gd、Tb、Lu、及びYからなる群から選ばれた少なくとも1種の元素、並びに、(ii)Ceであり、BはAl、Ga、Sc、In、Mg、Lu、及びYからなる群から選ばれた少なくとも1種の元素であり、CはSi、Ge、Al及びGaからなる群から選ばれた少なくとも1種の元素である)で表される化合物に、Ti、V、Cr、Mn、Fe、Co、Ni、Cu、Zn、Zr、Hf、Si、Yb、Eu、Pr及びTbからなる群から選ばれた少なくとも1種の金属元素がドープされていることを特徴とする蛍光体に関する。外部からのエネルギー(例:紫外線、紫光等)によって生成した電子・ホール等のキャリアを一時的に結晶内欠陥にトラップ(trap)し、当該トラップされたキャリアが気温の熱エネルギーによって徐々に解放し、発光中心で再結合することにより長時間持続する発光を示すものである。この長残光蛍光体は、日中の太陽光エネルギー、室内照明の光エネルギー等を蓄えて、夜間時や消灯後に光るため、視認性夜光塗料として使用できる。安全標識や避難誘導システムに使用されている。現在までに報告されている長残光蛍光体(例:SrAl2O4:Eu2+-Dy3+等)は、一般的に、紫外光(紫外線)や紫光等の短波長の光に対して励起効率が高い。問題なく使用することができる。Diode)が固体照明デバイスとして多く使用されてきている。一般的に普及している白色LEDは、青色LEDと黄色蛍光体との組み合わせ、又は青色LEDと赤色蛍光体と緑色蛍光体との組み合わせで構成されている。上記白色LEDからの光には最も短い波長の光として青色光が含まれているだけであり、紫外線が含まれていない。そのため、近年の室内照明が白色LEDに移行されていくことに起因して、長残光蛍光体に求められる特性として蛍光灯からの蓄光だけでなく白色LEDからの光から蓄光も可能かどうか(言い換えれば、紫外線等による蓄光だけでなく、青色光による蓄光も可能かどうか)が求められている。青色領域での光を吸収する蛍光体としては、Ce3+添加A3B2C3O12ガーネット蛍光体(例えば、Ce3+:Y3Al2Al3O12、以後Ce3+:YAG蛍光体ともいう)が知られている。当該Ce3+:YAG蛍光体は、青色領域での光を吸収し、高い量子効率を有する黄色発光を示すため、白色LEDを構成する蛍光体(即ち、青色LEDと組み合わせて使用する上記黄色蛍光体)として実用化されている。Ce3+:YAGは、青色光励起による残光特性を示さない。青色領域での光を吸収する別の組成のCe3+添加ガーネット蛍光体として、Ce3+添加Y3Al5-xGaxO12(以下、Ce3+:YAGGともいう)(x=3、3.5)が知られている(非特許文献1)。この非特許文献1には、Ce3+:YAGG(x=3、3.5)が、紫外光励起において残光を示すという記述がある。Japanese)本発明は、蛍光体、及び蛍光体の製造方法に関する。Mg、Ca、Sr、La、Gd、Tb、Lu、及びYからなる群から選ばれた少なくとも1種の元素、並びに、(ii)Ceであり、BはAl、Ga、Sc、In、Mg、Lu、及びYからなる群から選ばれた少なくとも1種の元素であり、CはSi、Ge、Al及びGaからなる群から選ばれた少なくとも1種の元素である)で表される化合物に、Ti、V、Cr、Mn、Fe、Co、Ni、Cu、Zn、Zr、Hf、Si、Yb、Eu、Pr及びTbからなる群から選ばれた少なくとも1種の金属元素がドープされていることを特徴とする蛍光体。前記金属元素のドープ量が、前記式(1)で表される化合物に対して0.001~5モル%である、請求項1に記載の蛍光体。前記(i)の元素と前記(ii)Ceとのモル比が、0.9999:0.0001~0.95:0.05である、請求項1又は2に記載の蛍光体。システム、又はバイオイメージング用マーカーに用いられる、請求項1~3のいずれかに記載の蛍光体。前記組成物を1200~1800°Cで加熱する工程2を順に含む、蛍光体の製造方法。